(57)【要約】【課題】セラミックスグリーンシートの波形欠陥を解消することにより、積層セラミックスコンデンサの製造工程でピンホールまたは異物を除去して、製造工程での不良率を低めることができる積層セラミックス電子部品用セラミックスグリーンシートの製造方法及びこれを利用した積層セラミックス電子部品用セラミックスグリーンシートを提供する。【解決手段】本発明の一実施形態による積層セラミックス電子部品用セラミックスグリーンシートは、基材上に形成され、基材に比べて表面エネルギーが低いコーティング層、及びコーティング層を覆うように形成され、前記コーティング層よりも表面エネルギーが高いセラミックスグリーンシートを含む。【選択図】図２ａ
2012106901.tif 000002
【特許請求の範囲】
【請求項１】
積層セラミックス電子部品用セラミックスグリーンシートを製造するための基材、
前記基材上に形成され、前記基材に比べて表面エネルギーが低いコーティング層、及び、
前記コーティング層を覆うように形成され、前記コーティング層よりも表面エネルギーが高いセラミックスグリーンシート、
を含む積層セラミックス電子部品用セラミックスグリーンシート。
【請求項２】
前記コーティング層はシリコーン（Ｓｉ）を含む請求項１に記載の積層セラミックス電子部品用セラミックスグリーンシート。
【請求項３】
前記コーティング層は前記基材上に部分的に形成される請求項１に記載の積層セラミックス電子部品用セラミックスグリーンシート。
【請求項４】
前記基材は、ポリエチレンテレフタレート（Ｐｏｌｙｅｔｈｙｌｅｎｅ  ｔｅｒｅｐｈｔｈａｌａｔｅ）、ポリプロピレン（ｐｏｌｙｐｒｏｐｙｌｎｅｎｅ）、またはポリエチレン（ｐｏｌｙｅｔｈｙｌｅｎｅ）を含む請求項１に記載の積層セラミックス電子部品用セラミックスグリーンシート。
【請求項５】
基材上に基材に比べて表面エネルギーが低いコーティング層を形成する段階、及び、
前記コーティング層を覆うように、前記コーティング層よりも表面エネルギーが高いセラミックスグリーンシートを形成する段階、
を含む積層セラミックス電子部品用セラミックスグリーンシートの製造方法。
【請求項６】
前記コーティング層はシリコーン（Ｓｉ）を含む請求項５に記載の積層セラミックス電子部品用セラミックスグリーンシートの製造方法。
【請求項７】
前記コーティング層は基材上に部分的に形成される請求項５に記載の積層セラミックス電子部品用セラミックスグリーンシートの製造方法。
【請求項８】
前記基材は、ポリエチレンテレフタレート（ｐｏｌｙｅｔｈｙｌｅｎｅ  ｔｅｒｅｐｈｔｈａｌａｔｅ）、ポリプロピレン（ｐｏｌｙｐｒｏｐｙｌｎｅｎｅ）、またはポリエチレン（ｐｏｌｙｅｔｈｙｌｅｎｅ）を含む請求項５に記載の積層セラミックス電子部品用セラミックスグリーンシートの製造方法。
【請求項９】
基材上に基材に比べて表面エネルギーが低いコーティング層を形成する段階、
前記コーティング層を覆うように、前記コーティング層よりも表面エネルギーが高いセラミックスグリーンシートを形成する段階、
セラミックスグリーンシート、コーティング層及び基材を含むようにセラミックスグリーンシートを切断する段階、及び、
基材とコーティング層から切断されたセラミックスグリーンシートを分離し、前記切断されたセラミックスグリーンシートを積層する段階、
を含む積層セラミックス電子部品の製造方法。
【請求項１０】
前記コーティング層はシリコーン（Ｓｉ）を含む請求項９に記載の積層セラミックス電子部品の製造方法。
【請求項１１】
前記コーティング層は基材上に部分的に形成される請求項９に記載の積層セラミックス電子部品の製造方法。
【請求項１２】
前記基材は、ポリエチレンテレフタレート（ｐｏｌｙｅｔｈｙｌｅｎｅ  ｔｅｒｅｐｈｔｈａｌａｔｅ）、ポリプロピレン（ｐｏｌｙｐｒｏｐｙｌｎｅｎｅ）、またはポリエチレン（ｐｏｌｙｅｔｈｙｌｅｎｅ）を含む請求項９に記載の積層セラミックス電子部品の製造方法。
【発明の詳細な説明】
【技術分野】
【０００１】
本発明は積層セラミックス電子部品用セラミックスグリーンシートの製造方法及びこれを利用した積層セラミックス電子部品用セラミックスグリーンシートに関し、より詳細には、セラミックスグリーンシートの波形欠陥を除去して、積層セラミックスコンデンサの不良率を顕著に低めることができる積層セラミックス電子部品用セラミックスグリーンシートの製造方法及びこれを利用した積層セラミックス電子部品用セラミックスグリーンシートに関する。
【背景技術】
【０００２】
携帯電話のような電子製品が軽量化、小型化及び薄型化するにつれて、これに必要な部品の体積も小さくなる方向に発展している。他の部品と同様に、積層セラミックスコンデンサ及び燃料電池のような積層セラミックス電子部品もその有効容量が大きくなる方向、即ち、同一容量を有しながらも体積が小さくなる方向に発展している。
【０００３】
積層セラミックスコンデンサの有効容量を大きくするためには、誘電体パウダーの誘電率を高めるとともに、誘電体層の厚さを減少させなければならない。しかし、薄くなった誘電体層は、非常に小さい電圧でも電気的ショート及び信頼性の劣化が発生しやすくなる。
【０００４】
このような電気的特性の劣化を防止するためには、誘電体層の欠陥をなくすことが必要である。誘電体層の欠陥には様々な原因があるが、そのうち最大の原因は、セラミックスグリーンシートの状態の欠陥から生じる。即ち、セラミックスグリーンシートに存在するピンホールや異物が、焼成後に積層セラミックスコンデンサの電気的特性に影響を与えてセラミックスグリーンシートの欠陥を誘発する。
【０００５】
セラミックスグリーンシートは、スラリー製造工程及び成形工程を経て製造される。スラリー製造工程によって作られたスラリーが基材上に塗布及び乾燥されて、セラミックスグリーンシートが作られる。
【０００６】
積層工程において、セラミックスグリーンシートは基材から剥離された後に積層されなければならないため、セラミックスグリーンシートが塗布される基材表面に、表面エネルギーが低い物質で薄くコーティングされたコーティング層が形成された後、セラミックスグリーンシートを形成する。
【０００７】
しかし、表面エネルギーが低いコーティング層とセラミックスグリーンシートとの間の表面エネルギーの差により、セラミックスグリーンシートの両端が浮き上がって波形欠陥（ｗａｖｅ  ｄｅｆｅｃｔｓ）を表すようになる。
【０００８】
このような波形欠陥はスクリーン印刷時にばらばらに分離されて、スクリーンを損傷させたり、異物としてセラミックスグリーンシートの表面に吸着し、電気的特性を劣化させる原因となる。
【先行技術文献】
【特許文献】
【０００９】
【特許文献１】特開平９−０２９７１８号公報
【特許文献２】特開２００６−１７６７１２号公報
【発明の概要】
【発明が解決しようとする課題】
【００１０】
本発明は、セラミックスグリーンシートの波形欠陥を解消することにより、積層セラミックスコンデンサの製造工程でピンホールまたは異物を除去して、製造工程での不良率を低めることができる積層セラミックス電子部品用セラミックスグリーンシートの製造方法及びこれを利用した積層セラミックス電子部品用セラミックスグリーンシートを提供することを目的とする。
【課題を解決するための手段】
【００１１】
本発明の一実施形態による積層セラミックス電子部品用セラミックスグリーンシートは、積層セラミックス電子部品用セラミックスグリーンシートを製造するための基材、前記基材上に形成され、前記基材に比べて表面エネルギーが低いコーティング層、及びコーティング層を覆うように形成され、前記コーティング層よりも表面エネルギーが高いセラミックスグリーンシートを含む。
【００１２】
前記コーティング層はシリコーン（Ｓｉ）を含むことができる。
【００１３】
前記コーティング層は基材上に部分的に形成されることができる。
【００１４】
前記基材は、ポリエチレンテレフタレート（Ｐｏｌｙｅｔｈｙｌｅｎｅ  ｔｅｒｅｐｈｔｈａｌａｔｅ）、ポリプロピレン（ｐｏｌｙｐｒｏｐｙｌｎｅｎｅ）、またはポリエチレン（ｐｏｌｙｅｔｈｙｌｅｎｅ）を含むことができる。
【００１５】
本発明の他の実施形態による積層セラミックス電子部品用セラミックスグリーンシートの製造方法は、基材上に基材に比べて表面エネルギーが低いコーティング層を形成する段階、及びコーティング層を覆うように、前記コーティング層よりも表面エネルギーが高いセラミックスグリーンシートを形成する段階を含む。
【００１６】
前記コーティング層はシリコーン（Ｓｉ）を含むことができる。
【００１７】
前記コーティング層は基材上に部分的に形成されることができる。
【００１８】
前記基材は、ポリエチレンテレフタレート（ｐｏｌｙｅｔｈｙｌｅｎｅ  ｔｅｒｅｐｈｔｈａｌａｔｅ）、ポリプロピレン（ｐｏｌｙｐｒｏｐｙｌｎｅｎｅ）、またはポリエチレン（ｐｏｌｙｅｔｈｙｌｅｎｅ）を含むことができる。
【００１９】
本発明のまた他の実施形態による積層セラミックス電子部品の製造方法は、基材上に基材に比べて表面エネルギーが低いコーティング層を形成する段階、コーティング層を覆うように、前記コーティング層よりも表面エネルギーが高いセラミックスグリーンシートを形成する段階、セラミックスグリーンシート、コーティング層及び基材を含むようにセラミックスグリーンシートを切断する段階、及び基材とコーティング層から切断されたセラミックスグリーンシートを分離し、前記切断されたセラミックスグリーンシートを積層する段階を含む。
【００２０】
前記コーティング層はシリコーン（Ｓｉ）を含むことができる。
【００２１】
前記コーティング層は基材上に部分的に形成されることができる。
【００２２】
前記基材は、ポリエチレンテレフタレート（ｐｏｌｙｅｔｈｙｌｅｎｅ  ｔｅｒｅｐｈｔｈａｌａｔｅ）、ポリプロピレン（ｐｏｌｙｐｒｏｐｙｌｎｅｎｅ）、またはポリエチレン（ｐｏｌｙｅｔｈｙｌｅｎｅ）を含むことができる。
【発明の効果】
【００２３】
本発明によるセラミックスグリーンシートの製造方法によると、セラミックスグリーンシートの端部の波形欠陥を解消することにより、積層セラミックスコンデンサの製造工程でピンホールまたは異物を除去して、製造工程での不良率を低めたセラミックスグリーンシートの製造方法及びこれを利用したセラミックスグリーンシートが提供される。
【図面の簡単な説明】
【００２４】
【図１】本発明の一実施形態による積層セラミックスコンデンサの断面図である。
【図２ａ】本発明の一実施形態によるセラミックスグリーンシートの断面図である。
【図２ｂ】本発明の比較例によるセラミックスグリーンシートの断面図である。
【図３ａ】本発明の一実施形態によるセラミックスグリーンシートの製造方法を示す工程図である。
【図３ｂ】本発明の一実施形態によるセラミックスグリーンシートの製造方法を示す工程図である。
【図３ｃ】本発明の一実施形態によるセラミックスグリーンシートの製造方法を示す工程図である。
【図４】本発明の他の実施形態によるセラミックスグリーンシートの断面図である。
【図５】本発明の一実施形態によるセラミックスグリーンシートの端部を示す写真である。
【発明を実施するための形態】
【００２５】
以下、添付された図面を参照して、本発明が属する技術分野にて通常の知識を有する者が本発明を容易に実施することができるように、好ましい実施形態を詳細に説明する。但し、本発明の好ましい実施形態を詳細に説明するにあたり、係わる公知技術または構成に対する具体的な説明が本発明の要旨を不必要にぼかす可能性があると判断される場合は、その詳細な説明を省略する。
【００２６】
また、類似の機能及び作用をする部分に対しては図面全体に亘って同一の符号を用いる。
【００２７】
尚、明細書の全体において、ある構成要素を「含む」ということは、特に反対する記載がない限り、他の構成要素を除くのでなく、他の構成要素をさらに含むことができるということを意味する。
【００２８】
図１は本発明の一実施形態による積層セラミックスコンデンサの断面図であり、図２ａは本発明の一実施形態によるセラミックスグリーンシートの断面図であり、図２ｂは本発明の比較例によるセラミックスグリーンシートの断面図であり、図３ａから図３ｃは本発明の一実施形態によるセラミックスグリーンシートの製造方法を示す工程図であり、図４は本発明の他の実施形態によるセラミックスグリーンシートの断面図であり、図５は本発明の一実施形態によるセラミックスグリーンシートの端部を示す写真である。
【００２９】
図１は本発明の一実施形態による積層セラミックスコンデンサの断面図である。
【００３０】
図１を参照すると、本発明の一実施形態による積層セラミックスコンデンサ１０は、複数の誘電体シート１１が積層されて積層体を形成し、上記積層体の外部に相異なる極性を有する外部電極１４、１５が形成され、上記積層体の内部に交互に積層された内部電極１２、１３が夫々上記外部電極に連結されることができる。
【００３１】
上記誘電体シートの間に交互に形成された内部電極１２、１３が、夫々相異なる極性を有するように連結されて容量結合を起こすことにより、上記積層セラミックスコンデンサがキャパシタンス値を有するようになる。
【００３２】
積層セラミックスコンデンサ１０を製造するためには、基材に比べて表面エネルギーが低いコーティング層を基材上に形成し、上記コーティング層を覆うように、上記コーティング層よりも表面エネルギーが高いセラミックスグリーンシートを形成する。上記セラミックスグリーンシートは、誘電体シート１１として後に焼成などの過程を経ることができる。セラミックスグリーンシート上には導電性物質を塗布して、内部電極を印刷することができる。上記セラミックスグリーンシート、コーティング層及び基材を含むように切断ラインを形成し、上記切断ラインに沿って基材、コーティング層及びセラミックスグリーンシートを切断する。
【００３３】
その後、基材から切断されたセラミックスグリーンシートを分離及び積層して積層本体を形成し、上記積層本体の両端に外部電極１４、１５を夫々の内部電極１２、１３に連結されるように形成することにより、積層セラミックスコンデンサ１０が製造される。
【００３４】
セラミックスグリーンシートを製造するにあたり、まず、基材上にスラリーを塗布してセラミックスグリーンシートを形成し、その上に内部電極などを形成した後、基材からセラミックスグリーンシートを分離及び積層して、積層本体を形成することができる。
【００３５】
セラミックスグリーンシートと基材の間にはコーティング層が形成されるが、上記コーティング層はセラミックスグリーンシートに比べて表面エネルギーが小さい物質からなり、後にセラミックスグリーンシートの分離を容易にする。
【００３６】
図２ａは基材１００上にセラミックスグリーンシート１３０を形成したものを図示した図面である。基材１００上にコーティング層１１０が形成され、上記コーティング層１１０上にセラミックスグリーンシート１３０が形成されることができる。
【００３７】
ここで、コーティング層１１０は、セラミックスグリーンシート１３０の分離を容易にするため、セラミックスグリーンシート１３０よりも表面エネルギーが小さい物質を用いる。
【００３８】
基材１００は、２８ｍＮ／ｍ以上の表面エネルギーを有する物質であり、これに制限されるものではないが、ポリエチレンテレフタレート（ｐｏｌｙｅｔｈｙｌｅｎｅ  ｔｅｒｅｐｈｔｈａｌａｔｅ）、ポリプロピレン（ｐｏｌｙｐｒｏｐｙｌｎｅｎｅ）、ポリエチレン（ｐｏｌｙｅｔｈｙｌｅｎｅ）などを含むことができる。上記基材１００は、スラリー形態のセラミックスグリーンシートを塗布及び乾燥するキャリアフィルム（ｃａｒｒｉｅｒ  ｆｉｌｍ）として用いられる。
【００３９】
一方、コーティング層は一例としてシリコーン（Ｓｉ）を含むことができ、シリコーンを含むコーティング層の場合、２２ｍＮ／ｍ以下の表面エネルギーを有することができる。
【００４０】
セラミックスグリーンシート１３０の場合、２２〜２８ｍＮ／ｍの表面エネルギーを有するため、基材１００に比べて表面エネルギーが小さいが、シリコーンコーティング層１１０に比べて表面エネルギーが大きくなる。セラミックスグリーンシートと基材とコーティング層との間の表面エネルギーは、次のような式を満足する。
【００４１】
εコーティング層≦εセラミックスグリーンシート≦ε基材
【００４２】
従って、コーティング層１１０の端部で、基材１００とコーティング層１１０が接触する接触角θ１は９０゜未満の値を有するが、これは基材１００の表面エネルギーがより大きいからである。
【００４３】
一方、セラミックスグリーンシート１３０がコーティング層１１０を覆うように形成された場合、セラミックスグリーンシート１３０の端部で、基材１００とセラミックスグリーンシート１３０が接触する接触角θ２も９０゜未満の値を有するが、これは基材１００の表面エネルギーがより大きいからである。
【００４４】
しかし、本発明の比較例である図２ｂの場合、セラミックスグリーンシート１３５とコーティング層１１０が接触する場合、接触角θ３は９０゜以上の値を有するが、これはセラミックスグリーンシート１３５の表面エネルギーがより大きいからである。従って、セラミックスグリーンシート１３５は後の工程で剥離されやすくなる。
【００４５】
従って、本発明の一実施形態による図２ａを参照すると、セラミックスグリーンシート１３０は基材１００と接触して９０゜未満の接触角を有するように形成されるため、セラミックスグリーンシート１３０が剥離される現象を防止することができる。
【００４６】
また、２μｍ以下の薄膜セラミックスグリーンシートを製造するにあたり、非常に短い乾燥時間内にセラミックスグリーンシートのスラリー内部に含まれた誘電体パウダーの再配列を容易にするために、スラリーの固形分との粘度を落とさなければならないが、ここでスラリーの固形分との粘度が減少するにつれてスラリーの乾燥収縮率が増加する。
【００４７】
しかし、本発明の一実施形態によると、セラミックスグリーンシート１３０の端部で基材１００と接するようになり、基材１００の表面エネルギーはセラミックスグリーンシート１３０の表面エネルギーよりも大きいため、セラミックスグリーンシート１３０が基材１００から剥離されることを防止することができる。
【００４８】
図３ａから図３ｃは本発明の一実施形態によるセラミックスグリーンシートの製造方法を示す工程図である。
【００４９】
本発明の一実施形態によるセラミックスグリーンシートの製造方法は、基材上に基材に比べて表面エネルギーが低いコーティング層を形成する段階、及びコーティング層を覆うように、上記コーティング層よりも表面エネルギーが高いセラミックスグリーンシートを形成する段階を含む。
【００５０】
図３ａを参照すると、セラミックスグリーンシートを製造するために、基材１００を準備する。上記基材は、ポリエチレンテレフタレート（ｐｏｌｙｅｔｈｙｌｅｎｅ  ｔｅｒｅｐｈｔｈａｌａｔｅ）、ポリプロピレン（ｐｏｌｙｐｒｏｐｙｌｎｅｎｅ）、またはポリエチレン（ｐｏｌｙｅｔｈｙｌｅｎｅ）を含む物質からなることができる。
【００５１】
図３ｂを参照すると、基材１００上に基材に比べて表面エネルギーが低いコーティング層を形成する。基材１００上に基材に比べて表面エネルギーが低い物質をコーティングすることによりセラミックスグリーンシートスラリーを製造し、コーティング層上にセラミックスグリーンシートを形成した後、切断及び分離段階で基材からセラミックスグリーンシートが容易に分離されるようにする。
【００５２】
ポリエチレンテレフタレートフィルムのような基材１００の場合、２８ｍＮ／ｍ以上の表面エネルギーを有する。一方、コーティング層は一例としてシリコーン（Ｓｉ）を含むことができ、シリコーンを含むコーティング層の場合、２２ｍＮ／ｍ以下の表面エネルギーを有することができる。
【００５３】
コーティング層１１０の場合、基材１００に比べて表面エネルギーが小さいため、コーティング層１１０が基材１００に密着される。
【００５４】
図３ｃを参照すると、基材１００上にコーティング層１１０を形成した後、コーティング層１１０を覆うように、セラミックスグリーンシートスラリーを塗布して、セラミックスグリーンシート１３０を形成することができる。
【００５５】
セラミックスグリーンシートスラリーは、セラミックスパウダー、バインダ（ｂｉｎｄｅｒ）及び溶剤を混合して形成される。
【００５６】
上記セラミックスパウダーは、これに制限されるものではないが、チタン酸バリウムのような微細粉末を用いることができ、バインダとしてはこれに制限されるものではないが、セラミックスグリーンシートが積層された時の密着性の向上及び脱バインダ効果のために、水溶性アクリル系ポリマー、ポリビニールアルコール（ｐｏｌｙｖｉｎｙｌ  ａｌｃｏｈｏｌ）、メチルセルロース（ｍｅｔｈｙｌ  ｃｅｌｌｕｌｏｓｅ）などが用いられることができる。
【００５７】
そして、上記スラリーは、ロールコータ（ｒｏｌｌ  ｃｏｔｔｅｒ）のような方式によって基材１００上に塗布されることができる。その後、基材１００上に塗布されたスラリーは、乾燥されてセラミックスグリーンシートを形成する。
【００５８】
一方、セラミックスグリーンシート１３０の場合、２２〜２８ｍＮ／ｍの表面エネルギーを有するため、基材１００に比べて表面エネルギーが小さいが、シリコーンコーティング層１１０に比べて表面エネルギーが大きい。
【００５９】
従って、コーティング層１１０に対しては容易に剥離されるが、基材１００に対しては密着されるようになる。
【００６０】
その後、セラミックスグリーンシート１３０の上下に、基材１００、コーティング層１１０及びセラミックスグリーンシート１３０を含む切断ラインＣ−Ｃ’を形成し、上記切断ラインＣ−Ｃ’に沿って切断して、セラミックスグリーンシート１３０を基材１００から分離することにより、図１の誘電体シート１１を製造することができる。
【００６１】
ここで、切断されたセラミックスグリーンシート１３０の場合、セラミックスグリーンシート１３０の下面に形成されたコーティング層１１０に比べて表面エネルギーが大きいため、容易に剥離される。
【００６２】
本発明の一実施形態によると、セラミックスグリーンシート１３０の端部が切断される前は、セラミックスグリーンシート１３０よりも表面エネルギーが大きい基材１００に付着されていることにより、基材１００から剥離されにくく、セラミックスグリーンシート１３０が基材１００から剥離されたり、端部に波形欠陥が発生することを防止することができる。これにより、工程中に剥離されたセラミックスグリーンシート１３０が異物としてセラミックスグリーンシート１３０の表面にピンホールを形成するなどの不良を防止することができる。
【００６３】
また、セラミックスグリーンシート１３０は、切断された後にその端部がセラミックスグリーンシート１３０よりも表面エネルギーが小さいコーティング層１１０に接するように形成されるため、基材１００から容易に分離されることができる。
【００６４】
図４は本発明の他の実施形態によるセラミックスグリーンシートの断面図である。
【００６５】
積層セラミックスコンデンサを製造するために、上記セラミックスグリーンシート１３０を切断し、基材１００からセラミックスグリーンシート１３０を分離及び積層して積層本体を形成することができる。
【００６６】
本発明の一実施形態によると、上記セラミックスグリーンシート１３０を切断するために切断ラインを形成することができる。切断ライン上にセラミックスグリーンシート１３０、コーティング層１１１、１１３、１１５及び基材１００が位置するように切断ラインを形成し、上記切断ラインに沿ってセラミックスグリーンシートを切断することができる。
【００６７】
図４を参照すると、切断ラインＣ１−Ｃ１'上にセラミックスグリーンシート１３０、第１コーティング層１１１及び基材１００が位置するように切断ラインＣ１−Ｃ１'を形成し、切断ラインＣ２−Ｃ２'上にセラミックスグリーンシート１３０、第１コーティング層１１３及び基材１００が位置するように切断ラインＣ２−Ｃ２'を形成し、切断ラインＣ３−Ｃ３'上にセラミックスグリーンシート１３０、第１コーティング層１１５及び基材１００が位置するように切断ラインＣ３−Ｃ３'を形成することができる。
【００６８】
本発明の一実施形態による図３ｃを参照すると、基材１００上にコーティング層１１０を形成し、上記コーティング層１１０上にセラミックスグリーンシート１３０を形成して、切断ラインＣ−Ｃ’を形成することができる。
【００６９】
そして、本発明の他の実施形態による図４を参照すると、基材１００上の必要な部分にのみコーティング層１１１、１１３、１１５を部分的に形成した後、上記コーティング層１１１、１１３、１１５を覆うようにセラミックスグリーンシート１３０を形成する。そして、基材１００、コーティング層１１１、１１３、１１５及びセラミックスグリーンシート１３０を含むように切断ラインＣ１−Ｃ１'、Ｃ２−Ｃ２'、Ｃ３−Ｃ３'を形成することができる。
【００７０】
即ち、コーティング層を基材１００全てに塗布する必要がなく、部分的に必要な部分にのみ塗布するため、コーティング層で消耗される材料を減少させ、セラミックスグリーンシート１３０と基材１００との間の接触強度が高くなる地点を多く確保することにより、印刷工程中にセラミックスグリーンシート１３０が基材１００から浮き上がったり、または剥離される現象を防止することができる。
【００７１】
図５は本発明の一実施形態によるセラミックスグリーンシートの端部を示す写真である。
【００７２】
従来は、基材の全体面積に亘ってコーティング層が形成され、これによってセラミックスグリーンシートはコーティング層上にのみ存在していた。これにより、セラミックスグリーンシートよりも表面エネルギーが低いコーティング層上にセラミックスグリーンシートが位置するため、セラミックスグリーンシートが浮き上がったり、剥離されて波形欠陥などの様々な不良が発生した。
【００７３】
しかし、本発明の一実施形態によると、セラミックスグリーンシートの端部は相対的に表面エネルギーが高い基材と接しているため、セラミックスグリーンシートの基材に対する接着強度が高くなり、内部電極の印刷工程などでセラミックスグリーンシートが基材から剥離される現象を防止することができる。
【００７４】
また、切断及び剥離工程において、セラミックスグリーンシート、コーティング層及び基材が境界面に位置するように切断ラインを形成して切断することにより、切断後にはコーティング層とセラミックスグリーンシートが境界面をなすため、相対的に表面エネルギーが低いコーティング層に付着されたセラミックスグリーンシートが容易に剥離されることができる。
【００７５】
図５を参照すると、左側部分が基材を示し、右側部分がセラミックスグリーンシートを示す。基材とセラミックスグリーンシートの境界面をみると線形に塗布されたことが分かる。即ち、波形欠陥が発生せず、一直線を形成するように塗布されたことが分かる。
【００７６】
これにより、後の工程でセラミックスグリーンシートが浮き上がったり剥離されて、異物が発生したりピンホールが発生する不良が顕著に減少するようになり、最終的にチップの不良率が減少するようになる。
【００７７】
本発明の一実施形態によると、セラミックスグリーンシートの波形欠陥を除去することができる。このような技術により、セラミックスグリーンシートを製造するためのスラリーの固形分及び粘度を所望通り調節することが可能になる。
【００７８】
また、本発明の一実施形態によると、簡単な方法で波形欠陥を除去するため、後の製造工程で異物が発生したりセラミックスグリーンシート表面にピンホールが発生することを防止することができ、これにより、積層セラミックスコンデンサを製造するにあたり、製品の不良率が顕著に減少するようになる。
【符号の説明】
【００７９】
１０  積層セラミックスコンデンサ
１１  複数の誘電体シート
１２、１３  第１及び第２内部電極
１４、１５  第１及び第２外部電極
１００  基材
１１０  コーティング層
１１１、１１３、１１５  第１コーティング層、第２コーティング層、第３コーティング層
１３０、１３５  セラミックスグリーンシート
Ｃ−Ｃ'  切断ライン
【図１】
2012106901.tif 000003
【図２ａ】
2012106901.tif 000004
【図２ｂ】
2012106901.tif 000005
【図３ａ】
2012106901.tif 000006
【図３ｂ】
2012106901.tif 000007
【図３ｃ】
2012106901.tif 000008
【図４】
2012106901.tif 000009
【図５】
2012106901.tif 000010